(57)【要約】【課題】自動車用シール部材、中でも自動車用ウェザーストリップや自動車用ウィンドウモールなどの他の素材と接合して使用する用途に最適な熱可塑性エラストマーとして、高い接着性を有し、且つ優れた圧縮永久歪と成形性を有する新規なエラストマー組成物を提供する。【解決手段】下記成分（Ａ）、（Ｄ）及び（Ｅ）、或いは下記成分（Ａ）、（Ｂ）、（Ｄ）及び（Ｅ）、或いは下記成分（Ａ）〜（Ｅ）を含み、且つ下記成分（Ｆ）によりグラフトされてなる変性エラストマー組成物。成分（Ａ）：エチレン・α−オレフィン共重合体ゴム成分（Ｂ）：ポリエチレン、及び／又は、プロピレン単位含有量が４０〜１００質量％であるプロピレン系樹脂成分（Ｃ）：スチレン系エラストマー及び／又はその水添物成分（Ｄ）：不飽和シラン化合物成分（Ｅ）：水酸基末端を有するジエンポリマー及び／又はその水素添加物成分（Ｆ）：過酸化物【選択図】なし【特許請求の範囲】
【請求項１】
下記成分（Ａ）、（Ｄ）及び（Ｅ）を含み、且つ下記成分（Ｆ）によりグラフトされてなる変性エラストマー組成物。
成分（Ａ）：エチレン・α−オレフィン共重合体ゴム
成分（Ｄ）：不飽和シラン化合物
成分（Ｅ）：水酸基末端を有するジエンポリマー及び／又はその水素添加物
成分（Ｆ）：過酸化物
【請求項２】
下記成分（Ａ）、（Ｂ）、（Ｄ）及び（Ｅ）を含み、且つ下記成分（Ｆ）によりグラフトされてなる変性エラストマー組成物。
成分（Ａ）：エチレン・α−オレフィン共重合体ゴム
成分（Ｂ）：ポリエチレン、及び／又は、プロピレン単位含有量が４０〜１００質量％であるプロピレン系樹脂
成分（Ｄ）：不飽和シラン化合物
成分（Ｅ）：水酸基末端を有するジエンポリマー及び／又はその水素添加物
成分（Ｆ）：過酸化物
【請求項３】
前記（Ａ）、（Ｂ）、（Ｄ）及び（Ｅ）に加えて、更に下記成分（Ｃ）を含む、請求項２に記載の変性エラストマー組成物。
成分（Ｃ）：スチレン系エラストマー及び／又はその水添物
【請求項４】
前記成分（Ａ）の含有量が前記成分（Ａ）及び前記成分（Ｂ）の合計１００質量部に対して５０〜１００質量部であり、前記成分（Ｂ）の含有量が前記成分（Ａ）及び前記成分（Ｂ）の合計１００質量部に対して０〜５０質量部であり、前記成分（Ｄ）の含有量が前記成分（Ａ）及び前記成分（Ｂ）の合計１００質量部に対して０．０１〜５質量部であり、前記成分（Ｅ）の含有量が前記成分（Ａ）及び前記成分（Ｂ）の合計１００質量部に対して０．０１〜１０質量部であり、前記成分（Ｆ）の含有量が前記成分（Ａ）及び前記成分（Ｂ）の合計１００質量部に対して０．０１〜３質量部である、請求項１又は２に記載の変性エラストマー組成物。
【請求項５】
前記成分（Ｃ）の含有量が前記成分（Ａ）、前記成分（Ｂ）及び前記成分（Ｃ）の合計１００質量部に対して５０質量部以下である、請求項３に記載の変性エラストマー組成物。
【請求項６】
前記成分（Ａ）の少なくとも一部が示差走査熱量計（ＤＳＣ）で測定される融解の終了ピーク温度が１１５℃以上のエチレン・α−オレフィン共重合体ゴムである、請求項１〜５のいずれかに記載の変性エラストマー組成物。
【請求項７】
前記成分（Ｄ）が下記式（１）で表される化合物である、請求項１〜６のいずれかに記載の変性エラストマー組成物。
ＲＳｉ（Ｒ’）３    …（１）
（ただし、Ｒはエチレン性不飽和炭化水素基であり、Ｒ’は互いに独立して炭素数１〜１０の炭化水素基又は炭素数１〜１０のアルコキシ基であり、Ｒ’のうちの少なくとも１つは炭素数１〜１０のアルコキシ基である。）
【請求項８】
さらに成分（Ｇ）：軟化剤を、前記成分（Ａ）、前記成分（Ｂ）及び前記成分（Ｃ）の合計１００質量部に対して０．５〜２００質量部含む、請求項１〜７のいずれかに記載の変性エラストマー組成物。
【請求項９】
請求項１〜８のいずれかに記載の変性エラストマー組成物を成分（Ｈ）：シラノール縮合触媒により架橋反応させてなる架橋エラストマー組成物。
【請求項１０】
請求項１〜８のいずれかに記載の変性エラストマー組成物又は請求項９に記載の架橋エラストマー組成物を成形してなる成形体。
【請求項１１】
表面に接着剤が塗布されている、請求項１０に記載の成形体。
【請求項１２】
請求項１０又は１１に記載の成形体を用いた自動車用シール部材。
【発明の詳細な説明】
【技術分野】
【０００１】
本発明は、変性エラストマー組成物、架橋エラストマー組成物及びその成形体に関する。詳しくは、本発明は、圧縮永久歪、成形性、接着性に優れる変性エラストマー組成物及び架橋エラストマー組成物とこれを用いた成形体並びに自動車用シール部材に関する。
【背景技術】
【０００２】
熱可塑性エラストマーとは、加熱により軟化して流動性を有し、冷却するとゴム弾性を有するエラストマーをいう。熱可塑性エラストマーは、熱可塑性樹脂と同様の成形加工性を有すると共に、ゴム弾性を有し、また、リサイクルが可能であることから、自動車部品、建築部品、医療用部品、電線被覆材、雑貨等の用途に幅広く用いられている。
【０００３】
熱可塑性エラストマーはその特性を利用してシール性が求められる用途に好適に使用されている。特に自動車ベルトラインモール、ルーフモール、サッシュモール、グラスランチャンネルのようなウェザーストリップなどの自動車用シール部材に使われる場合には、良好なゴム弾性ないしは圧縮永久歪特性を有することが重要であり、これまで数多くの検討がなされている。
【０００４】
例えば、特許文献１には、基体に接着剤層を介してパイルが植毛されてなる合成樹脂製成形体において、接着剤層と接する面に、オレフィン系ゴムとプロピレン系重合体樹脂と水酸基末端を有するジエンポリマー及び／又はその水素添加物を含む混合物を有機パーオキサイドで動的処理して得られる変性熱可塑性エラストマーを用い、プライマー処理等の前処理工程なしに接着剤のみでパイルの植毛が可能な合成樹脂成形体、具体的には自動車用ウェザーストリップが開示されている。また特許文献２には、オレフィン系ゴムとポリオレフィン系重合体樹脂と水酸基を有するジエンポリマー又はその水素添加物を含有する熱可塑性エラストマーで基体を構成し、該基体に末端イソシアネーとウレタンプレポリマーを介してウレタン系ゴムが接合されてなる合成樹脂成形体が開示され、ウレタン系ゴムとの接着性が向上することが開示されている。
【先行技術文献】
【特許文献】
【０００５】
【特許文献１】特開２００１−３０１０７５号公報
【特許文献２】特開２００２−１８７２０９号公報
【発明の概要】
【発明が解決しようとする課題】
【０００６】
特許文献１及び特許文献２においては、それぞれ成形体として、接着剤を用いた他の素材（パイルやウレタン系ゴム）との接着性はある程度向上するが、近年、自動車用シール部材の構造が複雑になるにつれ、使用する熱可塑性エラストマーの成形性の向上も必要とされており、上記の熱可塑性エラストマーではそういった部材の成形性という観点で不十分であった。また、成形性と共に近年の自動車用シール部材においては、圧縮永久歪の改善、即ち、より低い圧縮永久歪を発現するものが求められているが、上記の熱可塑性エラストマーではその圧縮永久歪も十分ではなかった。
【０００７】
本発明は、かかる実情に基づいてなされたものであり、自動車用シール部材、中でも自動車用ウェザーストリップや自動車用ウィンドウモールなどの他の素材と接合して使用する用途に最適な熱可塑性エラストマーとして、高い接着性を有し、且つ優れた圧縮永久歪と成形性を有する新規なエラストマー組成物を提供することにある。
【課題を解決するための手段】
【０００８】
本発明者は、上記課題を解決すべく鋭意検討を重ねた結果、エチレン・α−オレフィン共重合体ゴム、不飽和シラン化合物、水酸基末端を有するジエンポリマー及び／又はその水素添加物、更にはポリエチレン又はプロピレン系樹脂、或いはポリエチレン又はプロピレン系樹脂とスチレン系エラストマー及び／又はその水添物を含む組成物を過酸化物でグラフト変性させて得られる変性エラストマー組成物、更にこれをシラノール触媒により架橋反応させてなるシラン架橋エラストマー組成物により、上記課題を解決できることを見出し、本発明を完成するに至った。
すなわち、本発明の要旨は、以下の［１］〜［１２］に存する。
【０００９】
［１］  下記成分（Ａ）、（Ｄ）及び（Ｅ）を含み、且つ下記成分（Ｆ）によりグラフトされてなる変性エラストマー組成物。
成分（Ａ）：エチレン・α−オレフィン共重合体ゴム
成分（Ｄ）：不飽和シラン化合物
成分（Ｅ）：水酸基末端を有するジエンポリマー及び／又はその水素添加物
成分（Ｆ）：過酸化物
【００１０】
［２］  下記成分（Ａ）、（Ｂ）、（Ｄ）及び（Ｅ）を含み、且つ下記成分（Ｆ）によりグラフトされてなる変性エラストマー組成物。
成分（Ａ）：エチレン・α−オレフィン共重合体ゴム
成分（Ｂ）：ポリエチレン、及び／又は、プロピレン単位含有量が４０〜１００質量％であるプロピレン系樹脂
成分（Ｄ）：不飽和シラン化合物
成分（Ｅ）：水酸基末端を有するジエンポリマー及び／又はその水素添加物
成分（Ｆ）：過酸化物
【００１１】
［３］  前記（Ａ）、（Ｂ）、（Ｄ）及び（Ｅ）に加えて、更に下記成分（Ｃ）を含む、［２］に記載の変性エラストマー組成物。
成分（Ｃ）：スチレン系エラストマー及び／又はその水添物
【００１２】
［４］  前記成分（Ａ）の含有量が前記成分（Ａ）及び前記成分（Ｂ）の合計１００質量部に対して５０〜１００質量部であり、前記成分（Ｂ）の含有量が前記成分（Ａ）及び前記成分（Ｂ）の合計１００質量部に対して０〜５０質量部であり、前記成分（Ｄ）の含有量が前記成分（Ａ）及び前記成分（Ｂ）の合計１００質量部に対して０．０１〜５質量部であり、前記成分（Ｅ）の含有量が前記成分（Ａ）及び前記成分（Ｂ）の合計１００質量部に対して０．０１〜１０質量部であり、前記成分（Ｆ）の含有量が前記成分（Ａ）及び前記成分（Ｂ）の合計１００質量部に対して０．０１〜３質量部である、［１］又は［２］に記載の変性エラストマー組成物。
【００１３】
［５］  前記成分（Ｃ）の含有量が前記成分（Ａ）、前記成分（Ｂ）及び前記成分（Ｃ）の合計１００質量部に対して５０質量部以下である、［３］に記載の変性エラストマー組成物。
【００１４】
［６］  前記成分（Ａ）の少なくとも一部が示差走査熱量計（ＤＳＣ）で測定される融解の終了ピーク温度が１１５℃以上のエチレン・α−オレフィン共重合体ゴムである、［１］〜［５］のいずれかに記載の変性エラストマー組成物。
【００１５】
［７］  前記成分（Ｄ）が下記式（１）で表される化合物である、［１］〜［６］のいずれかに記載の変性エラストマー組成物。
ＲＳｉ（Ｒ’）３    …（１）
（ただし、Ｒはエチレン性不飽和炭化水素基であり、Ｒ’は互いに独立して炭素数１〜１０の炭化水素基又は炭素数１〜１０のアルコキシ基であり、Ｒ’のうちの少なくとも１つは炭素数１〜１０のアルコキシ基である。）
【００１６】
［８］  さらに成分（Ｇ）：軟化剤を、前記成分（Ａ）、前記成分（Ｂ）及び前記成分（Ｃ）の合計１００質量部に対して０．５〜２００質量部含む、［１］〜［７］のいずれかに記載の変性エラストマー組成物。
【００１７】
［９］  ［１］〜［８］のいずれかに記載の変性エラストマー組成物を成分（Ｈ）：シラノール縮合触媒により架橋反応させてなる架橋エラストマー組成物。
【００１８】
［１０］  ［１］〜［８］のいずれかに記載の変性エラストマー組成物又は［９］に記載の架橋エラストマー組成物を成形してなる成形体。
【００１９】
［１１］  表面に接着剤が塗布されている、［１０］に記載の成形体。
【００２０】
［１２］  ［１０］又は［１１］に記載の成形体を用いた自動車用シール部材。
【発明の効果】
【００２１】
本発明によれば、圧縮永久歪特性に優れ、且つ成形性と接着性に優れる変性エラストマー組成物及び架橋エラストマー組成物、並びにこれを用いた成形体を提供することができる。
本発明の変性エラストマー組成物及び架橋エラストマー組成物、並びにこれを用いた成形体は、従来熱硬化性ゴムが使用されている良好なゴム弾性が要求される用途、例えば、シール性が求められる用途、特に自動車ベルトラインモール、ルーフモール、サッシュモール、グラスランチャンネルのようなウェザーストリップなどの自動車用シール部材をさらに厳しい使用環境下で使用する際に、従来の熱可塑性エラストマーよりも劣化が少なく、種々の用途への展開が期待できる。
【発明を実施するための形態】
【００２２】
以下に本発明の実施の形態を詳細に説明するが、本発明は以下の説明に限定されるものではなく、本発明の要旨を逸脱しない範囲において、任意に変形して実施することができる。尚、本明細書において、「〜」を用いてその前後に数値又は物性値を挟んで表現する場合、その前後の値を含むものとして用いることとする。
【００２３】
［変性エラストマー組成物］
本発明の変性エラストマー組成物は、下記成分（Ａ）、（Ｄ）、及び（Ｅ）、或いは下記成分（Ａ）、（Ｂ）、（Ｄ）及び（Ｅ）、或いは下記成分（Ａ）〜（Ｅ）を含み、且つ下記成分（Ｆ）によりグラフトされてなる変性エラストマー組成物であり、更に下記成分（Ｇ）を含むものであってもよい。
成分（Ａ）：エチレン・α−オレフィン共重合体ゴム
成分（Ｂ）：ポリエチレン、及び／又は、プロピレン単位含有量が４０〜１００質量％であるプロピレン系樹脂
成分（Ｃ）：スチレン系エラストマー及び／又はその水添物
成分（Ｄ）：不飽和シラン化合物
成分（Ｅ）：水酸基末端を有するジエンポリマー及び／又はその水素添加物
成分（Ｆ）：過酸化物
成分（Ｇ）：軟化剤
【００２４】
［架橋エラストマー組成物］
本発明の架橋エラストマー組成物は、上記変性エラストマー組成物を成分（Ｈ）：シラノール縮合触媒により架橋反応させてなるものである。
【００２５】
＜メカニズム＞
本発明の変性エラストマー組成物及び架橋エラストマー組成物が、圧縮永久歪特性に優れ、成形性及び接着性が良好であるという効果を奏するメカニズムは以下の通り推定される。
成分（Ｄ）の効果により成分（Ａ）の架橋度が格段に上がり、高いゴム弾性を得ることができ、かつ成分（Ａ）に成分（Ｂ）や成分（Ｃ）が組成物中に微分散されることにより均一に架橋が進み、外観を良化させまたべたつきを抑制する効果が発現される。
また、成分（Ｅ）の効果により、ウレタン系接着剤のイソシアネート基と、成分（Ｅ）の水酸基との反応で優れた接着性が発現される。
さらに成分（Ｃ）を配合することで、成分（Ｅ）を材料表面に移行させ、接着性の向上に寄与させていると考えられる。
【００２６】
＜成分（Ａ）：エチレン・α−オレフィン共重合体ゴム＞
成分（Ａ）のエチレン・α−オレフィン共重合体ゴムは、少なくとも一部が非共役ジエン単位を含まないエチレン・α−オレフィン共重合体ゴムであって、エチレン単位とα−オレフィン単位を含み、かつその構成単位の合計量に対し、エチレン単位の含有量が好ましくは５０質量％以上であるものである。成分（Ａ）のエチレン・α−オレフィン共重合体ゴムはこのようなものであればその種類は特に限定されず、公知のエチレン・α−オレフィン共重合体ゴムが適宜用いられる。
【００２７】
エチレン・α−オレフィン共重合体ゴムの具体例としては、例えば、エチレン・プロピレン共重合体、エチレン・１−ブテン共重合体、エチレン・４−メチル−１−ペンテン共重合体、エチレン・１−ヘキセン共重合体、エチレン・１−オクテン共重合体等のエチレンと、炭素数３〜１０のα−オレフィンの１種又は２種以上との共重合体ゴムが挙げられる。
【００２８】
エチレン・α−オレフィン共重合体ゴムを製造する際に用いられる触媒の種類は特に制限されないが、例えば、チーグラー・ナッタ触媒、メタロセン触媒が挙げられる。これらの中でも、メタロセン触媒により製造されたエチレン・α−オレフィン共重合体ゴムであることが好ましい。
【００２９】
本発明で用いるエチレン・α−オレフィン共重合体ゴムは、示差走査熱量計（ＤＳＣ）で測定される融解の終了ピーク温度（以下「融解終了点」と称す場合がある。）が１１５℃以上のもの含むことが好ましい。エチレン・α−オレフィン共重合体ゴムの融解終了点が１１５℃以上であると高温でも結晶により形状を保持可能である。この観点からエチレン・α−オレフィン共重合体の融解終了点は１１５℃以上であることが好ましい。ただし、エチレン・α−オレフィン共重合体の融解終了点が過度に高いと、成形昇温時の未溶融のブツや成形冷却時の早期結晶化（メルトフラクチャー）により外観不良となる恐れがあることから、エチレン・α−オレフィン共重合体の融解終了点は通常１４５℃以下である。エチレン・α−オレフィン共重合体の融解終了点は、後述の実施例の項に記載の方法で測定される。
【００３０】
本発明で用いる成分（Ａ）のエチレン・α−オレフィン共重合体の密度（ＪＩＳ  Ｋ６９２２−１，２：１９９７にて測定）は、０．８５０〜０．９１０ｇ／ｃｍ３であることが好ましく、より好ましくは０．８６０〜０．９００ｇ／ｃｍ３、更に好ましくは０．８６０〜０．８８０ｇ／ｃｍ３である。密度が上記上限値以下であると柔軟で密封性能に優れる傾向がある。また、密度が上記下限値以上では、室温で形状を維持でき、ヒステリシスロスも少ないことからヘタリ（圧縮永久歪）に優れる傾向がある。
【００３１】
成分（Ａ）のエチレン・α−オレフィン共重合体のエチレン単位の含有量は、好ましくは５０質量％以上、より好ましくは６０質量％以上であり、更に好ましくは６０〜８５質量％である。エチレン単位の含有量が上記範囲内であると、機械的強度やゴム弾性に優れ、ベタツキの少ないエラストマー組成物が得られ易い傾向にある。
なお、成分（Ａ）の各構成単位の含有量は、赤外分光法により求めることができる。
【００３２】
本発明で用いるエチレン・α−オレフィン共重合体のメルトフローレート（ＭＦＲ）は、ＪＩＳ  Ｋ７２１０（１９９９）に準拠して温度１９０℃、荷重２１．２Ｎの条件で測定されるメルトフローレート（ＭＦＲ）で、好ましくは０．０１〜３０ｇ／１０分である。ＭＦＲが大き過ぎると、圧縮永久歪が大きくなり密封性が低下するおそれがある。また、ＭＦＲが小さ過ぎると、変性押出時のモーター負荷が大きく、樹脂圧力が上昇し、生産性が悪化するほか、成形後の表面も荒れるおそれがある。これらの観点から、エチレン・α−オレフィン共重合体のＭＦＲは、より好ましくは０．１ｇ／１０分以上であり、一方、より好ましくは１０ｇ／１０分以下である。
【００３３】
本発明で用いるエチレン・α−オレフィン共重合体は市販品として入手することができる。例えば、ダウ・ケミカル社製エンゲージ（登録商標）シリーズ、日本ポリエチレン社製カーネル（登録商標）シリーズ、ダウ・ケミカル社製インフューズ（商標登録）シリーズ、三井化学社製タフマー（登録商標）シリーズ、三井化学社製エボリュー（商標登録）シリーズ等から該当品を選択して用いることができる。
【００３４】
成分（Ａ）のエチレン・α−オレフィン共重合体は、１種類のみを単独で、又は２種類以上を任意の組み合わせ及び比率で用いることができる。
【００３５】
本発明においては、成分（Ａ）の一部として、共重合成分としてエチレンとα−オレフィンの他、非共役ジエンを含むエチレン・α−オレフィン・非共役ジエン共重合体ゴムを用いてもよい。エチレン・α−オレフィン・非共役ジエン共重合体ゴムには、エチレン・α−オレフィン・非共役ジエン共重合体ゴムと炭化水素系ゴム用軟化剤との混合物（以下、「油展エチレン・α−オレフィン・非共役ジエン共重合体ゴム」と称することもある。）である油展タイプのものと、炭化水素系ゴム用軟化剤を含まない非油展タイプのものがあり、本実施形態では油展タイプの共重合体ゴムを意図しているが、非油展タイプのものも好適に用いることができる。すなわち、本発明において、成分（Ａ）の一部として用いるエチレン・α−オレフィン・非共役ジエン共重合体ゴムは、油展タイプと非油展タイプのいずれでも使用可能であり、非油展タイプのもの又は油展タイプのものの１種類のみを単独で用いてもよく、２種類以上を任意の組み合わせ及び比率で用いてもよく、油展タイプの１種又は２種以上と非油展タイプの１種又は２種以上とを任意の組み合わせ及び比率で用いることもできる。
なお、油展タイプの場合、混合物中に含まれる炭化水素系ゴム用軟化剤は後述の、成分（Ｇ）の軟化剤として分類される。
【００３６】
油展タイプのものに含まれる炭化水素系ゴム用軟化剤としては、後述の成分（Ｇ）として例示したものが挙げられる。また、油展タイプのエチレン・α−オレフィン・非共役ジエン共重合体ゴムと炭化水素系ゴム用軟化剤の混合物において、油展タイプのエチレン・α−オレフィン・非共役ジエン共重合体ゴム１００質量部に対する炭化水素系ゴム用軟化剤の割合（油展量）は通常１０〜２００質量部程度である。
【００３７】
エチレン・α−オレフィン・非共役ジエン共重合体ゴム中のα−オレフィンとしては、プロピレン、１−ブテン、３−メチル−１−ブテン、１−ペンテン、４−メチル−１−ペンテン、４，４−ジメチル−１−ペンテン、１−ヘキセン、４−メチル−１−ヘキセン、１−ヘプテン、１−オクテン、１−デセン、１−オクタデセン等の炭素数３〜２０、より好ましくは炭素数３〜８のα−オレフィンが挙げられるが、これらに特に限定されない。これらの中でも、架橋性やブルームアウト抑制等の観点から、プロピレン、１−ブテン、３−メチル−１−ブテン、１−ペンテンが好ましく、より好ましくはプロピレン、１−ブテンである。なお、α−オレフィンは、１種類のみを単独で、又は２種類以上を任意の組み合わせ及び比率で用いることができる。
【００３８】
エチレン・α−オレフィン・非共役ジエン共重合体ゴム中の非共役ジエン化合物としては、ジシクロペンタジエン、１，４−ヘキサジエン、シクロへキサジエン、シクロオクタジエン、ジシクロオクタジエン、１，６−オクタジエン、５−メチル−１，４−ヘキサジエン、３，７−ジメチル−１，６−オクタジエン、１，３−シクロペンタジエン、１，４−シクロヘキサジエン、２−メチル−１，５−ヘキサジエン、６−メチル−１，５−ヘプタジエン、７−メチル−１，６−オクタジエン、テトラヒドロインデン、メチルテトラヒドロインデン、５−イソプロピリデン−２−ノルボルネン、５−ビニル−２−ノルボルネン、ビニリデンノルボルネン、５−エチリデン−２−ノルボルネン（ＥＮＢ）等のエチリデンノルボルネン、５−メチレン−２−ノルボルネン（ＭＮＢ）等のメチレンノルボルネン等が挙げられるが、これらに特に限定されない。これらの中でも、架橋性等の観点から、ジシクロペンタジエン、エチリデンノルボルネン、ビニリデンノルボルネンが好ましく、より好ましくはジシクロペンタジエン、５−エチリデン−２−ノルボルネン、ビニリデンノルボルネンである。なお、非共役ジエンは、１種類のみを単独で、又は２種類以上を任意の組み合わせ及び比率で用いることができる。
【００３９】
エチレン・α−オレフィン・非共役ジエン共重合体ゴムの具体例としては、エチレン・プロピレン・５−エチリデン−２−ノルボルネン共重合体ゴム、エチレン・プロピレン・ジシクロペンタジエン共重合体ゴム、エチレン・プロピレン・１，４−ヘキサジエン共重合体ゴム、エチレン・プロピレン・５−ビニル−２−ノルボルネン共重合体ゴム等のエチレン・プロピレン・非共役ジエン共重合体ゴム（ＥＰＤＭ）や、エチレン・１−ブテン・５−エチリデン−２−ノルボルネン共重合体ゴムなどが挙げられるが、これらに特に限定されない。これらの中でも、架橋性やブルームアウト抑制等の観点から、エチレン・プロピレン・非共役ジエン共重合体ゴム（ＥＰＤＭ）が好ましい。なお、エチレン・α−オレフィン・非共役ジエン共重合体ゴムは、１種類のみを単独で、又は２種類以上を任意の組み合わせ及び比率で用いることができる。
【００４０】
エチレン・α−オレフィン・非共役ジエン共重合体ゴム中のエチレン単位の含有量は、特に限定されないが、５０〜９０質量％が好ましく、より好ましくは５５〜８５質量％であり、さらに好ましくは６０〜８０質量％である。エチレン単位の含有量が上記好ましい範囲内であると、機械的強度やゴム弾性に優れるエラストマー組成物が得られ易い傾向にある。
【００４１】
また、エチレン・α−オレフィン・非共役ジエン共重合体ゴム中のα−オレフィン単位の含有量は、特に限定されないが、１０〜５０質量％が好ましく、より好ましくは１５〜４５質量％、さらに好ましくは２０〜４０質量％である。α−オレフィン単位の含有量が上記好ましい範囲内であると、機械的強度、適度な柔軟性、ゴム弾性に優れるエラストマー組成物が得られ易い傾向にある。
【００４２】
さらに、エチレン・α−オレフィン・非共役ジエン共重合体ゴム中の非共役ジエン単位の含有量は、特に限定されないが、０．５〜３０質量％が好ましく、より好ましくは１〜２０質量％であり、さらに好ましくは２〜１０質量％である。非共役ジエン単位の含有量が上記好ましい範囲内であると、架橋性や成形性の調整が容易となり、機械的強度やゴム弾性に優れるエラストマー組成物が得られ易い傾向にある。
【００４３】
なお、エチレン・α−オレフィン・非共役ジエン共重合体ゴム中の各構成単位の含有量は、赤外分光法により求めることができる。
【００４４】
エチレン・α−オレフィン・非共役ジエン共重合体ゴムとしては、特に、エチレン単位の含有量が５５〜７５質量％であり、プロピレン単位の含有量が１５〜４０質量％であり、ジシクロペンタジエン、５−エチリデン−２−ノルボルネン、及びビニリデンノルボルネンよりなる群から選択される少なくとも１種の非共役ジエン単位の含有量が１〜１０質量％のエチレン・プロピレン・非共役ジエン共重合体ゴム共重合体が好ましい。
【００４５】
成分（Ａ）の一部としてエチレン・α−オレフィン・非共役ジエン共重合体ゴムを用いる場合、エチレン・α−オレフィン・非共役ジエン共重合体ゴムは、１種類のみを単独で、又は２種類以上を任意の組み合わせ及び比率で用いることができる。
【００４６】
＜成分（Ｂ）：ポリエチレン、及び／又は、プロピレン系樹脂＞
本発明に用いる成分（Ｂ）は、ポリエチレン、及び／又は、プロピレン単位含有量が４０〜１００質量％であるプロピレン系樹脂であり、成分（Ｂ）は成形性に寄与する。
【００４７】
成分（Ｂ）としては、ポリエチレンの１種のみを用いてもよく、物性の異なるポリエチレンの２種以上を用いてもよい。また、プロピレン系樹脂の１種のみを用いてもよく、組成や物性の異なるプロピレン系樹脂の２種以上を用いてもよい。更には、ポリエチレンの１種又は２種以上とプロピレン系樹脂の１種又は２種以上を併用してもよい。
【００４８】
本発明に用いる成分（Ｂ）のうち、ポリエチレン（エチレン単独重合体）としては、高密度ポリエチレン（低圧法ポリエチレン）、低密度ポリエチレン（高圧法ポリエチレン）、線状低密度ポリエチレンなどの中から選ばれた１種又は２種以上が好ましく用いられる。中で特に好ましいのは高密度ポリエチレンである。
【００４９】
ポリエチレンの密度（ＪＩＳ  Ｋ６９２２−１，２）は０．９１〜０．９７ｇ／ｃｍ３であることが好ましく、更に好ましくは０．９４〜０．９７ｇ／ｃｍ３である。密度が０．９１ｇ／ｃｍ３を下回る場合は、融点が低いため、熱変形が起こりやすくなる傾向があり、密度が０．９７ｇ／ｃｍ３を超えるものの製造は通常困難である。
【００５０】
ＪＩＳ  Ｋ  ７２１０（１９９９）により、１９０℃、荷重２１．２Ｎで測定される成分（Ｂ）のポリエチレンのメルトフローレート（ＭＦＲ）は、通常０．０１ｇ／１０分以上であり、流動性の観点から好ましくは０．０５ｇ／１０分以上、より好ましくは０．１ｇ／１０分以上である。一方、通常５０ｇ／１０分以下であり、成形性の観点から、好ましくは４０ｇ／１０分以下、より好ましくは２０ｇ／１０分以下である。
【００５１】
本発明に用いる成分（Ｂ）のうち、プロピレン系樹脂は、プロピレン系樹脂に含まれる全単量体単位に対するプロピレン単位の含有量が４０〜１００質量％のプロピレン系樹脂であり、好ましくはエチレン単位の含有量が０〜５０質量％のものである。
【００５２】
成分（Ｂ）のプロピレン系樹脂としては、その種類は特に制限ざれず、プロピレン単独重合体、プロピレンランダム共重合体、プロピレンブロック共重合体等のいずれも使用することができる。また、これらのうちの１種を用いても２種以上を組み合わせて用いてもよい。
【００５３】
成分（Ｂ）がプロピレンランダム共重合体又はプロピレンブロック共重合体である場合、プロピレンと共重合する単量体としては、エチレン、１−ブテン、２−メチルプロピレン、１−ペンテン、３−メチル−１−ブテン、１−ヘキセン、４−メチル−１−ペンテン、１−オクテン等のα−オレフィンの１種又は２種以上を例示することができる。また、成分（Ｂ）がプロピレンブロック共重合体である場合、多段階で重合して得られるプロピレンブロック共重合体が挙げられ、より具体的には、第一段階でポリプロピレンを重合し、第二段階でプロピレン・エチレン共重合体を重合して得られるプロピレンブロック共重合体等が挙げられる。
【００５４】
成分（Ｂ）のポリプロピレン系樹脂におけるプロピレン単位の含有量は、４０質量％以上であり、好ましくは５０質量％以上である。プロピレン単位の含有量が上記下限値以上であることにより、成形性、成形外観が良好となる傾向にある。一方、プロピレン単位の含有量の上限については特に制限されず、通常１００質量％である。
【００５５】
ＪＩＳ  Ｋ  ７２１０（１９９９）により、２３０℃、荷重２１．２Ｎで測定される成分（Ｂ）のプロピレン系樹脂のメルトフローレート（ＭＦＲ）は、通常０．０１ｇ／１０分以上であり、流動性の観点から好ましくは０．０５ｇ／１０分以上、より好ましくは０．１ｇ／１０分以上、さらに好ましくは０．５ｇ／１０分以上である。一方、通常２００ｇ／１０分以下であり、成形性の観点から、好ましくは１００ｇ／１０分以下、より好ましくは７０ｇ／１０分以下、更に好ましくは５０ｇ／１０分以下である。
【００５６】
成分（Ｂ）のポリエチレンは市販の該当品を用いることが可能である。市販のポリエチレンとしては、例えば、日本ポリエチレン社のノバテック（登録商標）ＨＤ、プライムポリマー社のハイゼックス（登録商標）、住友化学社のスミカセン（登録商標）等が挙げられ、適宜選択することができる。
【００５７】
成分（Ｂ）のプロピレン系樹脂も市販の該当品を用いることが可能である。市販のプロピレン系樹脂としては下記に挙げる製造者等から調達可能であり、適宜選択することができる。入手可能な市販品としては、プライムポリマー社のＰｒｉｍ  Ｐｏｌｙｐｒｏ（登録商標）、住友化学社の住友ノーブレン（登録商標）、サンアロマー社のポリプロピレンブロックコポリマー、日本ポリプロ社のノバテック（登録商標）ＰＰ、ＦＹ６、ＬｙｏｎｄｅｌｌＢａｓｅｌｌ社のＭｏｐｌｅｎ（登録商標）、Ａｄｆｌｅｘ、Ｈｉｆｌｅｘ、Ｈｉｆａｘ、ＥｘｘｏｎＭｏｂｉｌ社のＥｘｘｏｎＭｏｂｉｌ  ＰＰ、Ｆｏｒｍｏｓａ  Ｐｌａｓｔｉｃｓ社のＦｏｒｍｏｌｅｎｅ（登録商標）、Ｂｏｒｅａｌｉｓ社のＢｏｒｅａｌｉｓ  ＰＰ、ＬＧ  Ｃｈｅｍｉｃａｌ社のＳＥＥＴＥＣ  ＰＰ、Ａ．Ｓｃｈｕｌｍａｎ社のＡＳＩ  ＰＯＬＹＰＲＯＰＹＬＥＮＥ、ＩＮＥＯＳ  Ｏｌｅｆｉｎｓ＆Ｐｏｌｙｍｅｒｓ社のＩＮＥＯＳ  ＰＰ、Ｂｒａｓｋｅｍ社のＢｒａｓｋｅｍ  ＰＰ、ＳＡＭＳＵＮＧ  ＴＯＴＡＬ  ＰＥＴＲＯＣＨＥＭＩＣＡＬＳ社のＳｕｍｓｕｎｇ  Ｔｏｔａｌ、Ｓａｂｉｃ社のＳａｂｉｃ（登録商標）ＰＰ、ＴＯＴＡＬ  ＰＥＴＲＯＣＨＥＭＩＣＡＬＳ社のＴＯＴＡＬ  ＰＥＴＲＯＣＨＥＭＩＣＡＬＳ  Ｐｏｌｙｐｒｏｐｙｌｅｎｅ、ＳＫ社のＹＵＰＬＥＮＥ（登録商標）、三菱ケミカル社のＴｅｆａｂｌｏｃ等がある。
【００５８】
<成分（Ｃ）：スチレン系エラストマー及び／又はその水添物>
スチレン系エラストマーとしては、スチレン−ブタジエン共重合体ゴム、スチレン−イソプレン共重合体ゴム等が挙げられるが、これらの中でも耐熱性及び柔軟性の点から、スチレン系のブロック共重合体が好ましく、ビニル芳香族炭化水素単位からなる重合体ブロックと共役ジエン単位からなる重合体ブロックを有するスチレン系のブロック共重合体が更に好ましく、以下の式（２）及び／又は式（３）で表されるビニル芳香族炭化水素と共役ジエンブロックとの共重合体及びその水添物（水素添加誘導体）（以下、「水添ブロック共重合体」と称する場合がある。）であるのが特に好ましく、以下の式（２）及び／又は式（３）で表されるビニル芳香族炭化水素と共役ジエンブロックとの共重合体の水添物であるのが最も好ましい。
【００５９】
Ｓ−（Ｄ−Ｓ）ｍ                              ・・・（２）
（Ｓ−Ｄ）ｎ                                  ・・・（３）
（式中、Ｓはビニル芳香族炭化水素単位からなる重合体ブロックを表し、Ｄは共役ジエン単位からなる重合体ブロックを表し、ｍ及びｎは１〜５の整数を表す）
【００６０】
上述のブロック共重合体は、直鎖状、分岐状及び／又は放射状の何れでもよい。
【００６１】
Ｓの重合体ブロックを構成する単量体のビニル芳香族炭化水素としては、スチレン又はα−メチルスチレン等のスチレン誘導体が好ましい。
Ｄの重合体ブロックを構成する共役ジエン単量体としては、ブタジエン及び／又はイソプレンが好ましい。
【００６２】
式（２）及び／又は式（３）で表されるブロック共重合体が水添ブロック共重合体であり、Ｄの重合体ブロックがブタジエンのみから構成される場合、Ｄブロックのミクロ構造中の１，２−付加構造が２０〜７０質量％であるのが水添後のエラストマーとしての性質を保持する上で好ましい。
【００６３】
ｍ及びｎは、秩序−無秩序転移温度を下げるという意味では大きい方がよいが、製造しやすさ及びコストの点では小さい方がよい。ブロック共重合体（水添ブロック共重合体も含む）としては、ゴム弾性に優れることから、式（３）で表されるブロック共重合体（水添ブロック共重合体も含む）よりも式（２）で表されるブロック共重合体（水添ブロック共重合体も含む）が好ましく、ｍが３以下である式（２）で表されるブロック共重合体（水添ブロック共重合体も含む）が更に好ましく、ｍが２以下である式（２）で表されるブロック共重合体（水添ブロック共重合体も含む）が特に好ましい。
【００６４】
式（２）及び／又は式（３）で表されるブロック共重合体（水添ブロック共重合体も含む）中の「Ｓの重合体ブロック」の割合は、機械的強度及び熱融着強度の点から多い方が好ましく、一方で、柔軟性、異形押出成形性、ブリードアウトのしにくさの点から少ない方が好ましい。式（２）及び／又は式（３）で表されるブロック共重合体（水添ブロック共重合体も含む）中の「Ｓの重合体ブロック」の割合は、具体的には、１０質量％以上であることが好ましく、１５質量％以上であることが更に好ましく、２０質量％以上であるのが特に好ましく、一方、５０質量％以下であることが好ましく、４５質量％以下であることが更に好ましく、４０質量％以下であることが特に好ましい。
【００６５】
式（２）及び／又は式（３）で表されるブロック共重合体（水添ブロック共重合体も含む）等のスチレン系エラストマー及び／又はその水添物の重量平均分子量は、機械的強度の点では大きい方が好ましいが、成形外観及び流動性の点では小さい方が好ましい。具体的には、スチレン系エラストマー及び／又はその水添物の重量平均分子量は、１万以上であることが好ましく、３万以上であることが更に好ましく、また、一方、４５万以下であることが好ましく、４０万以下であることが更に好ましく、３５万以下であることが特に好ましく、３０万以下であることが最も好ましい。ここで、重量平均分子量は、ゲル浸透クロマトグラフィー（以下、ＧＰＣと略記する場合がある）により、以下の条件で測定したポリスチレン換算の重量平均分子量である。
【００６６】
（測定条件）
機器：日本ミリポア社製「１５０Ｃ ＡＬＣ／ＧＰＣ」
カラム：昭和電工社製「ＡＤ８０Ｍ／Ｓ」３本
検出器：ＦＯＸＢＯＲＯ社製赤外分光光度計「ＭＩＲＡＮＩＡ」
測定波長：３．４２μｍ
溶媒：ｏ−ジクロロベンゼン
温度：１４０℃
流速：１ｃｍ３／分
注入量：２００マイクロリットル
濃度：２ｍｇ／ｃｍ３
酸化防止剤として２，６−ジ−ｔ−ブチル−ｐ−フェノール０．２質量％添加
【００６７】
上述のブロック共重合体の製造方法としては、上述の構造と物性が得られればどのような方法でもよい。具体的には、例えば、特公昭４０−０２３７９８号公報に記載された方法により、リチウム触媒等を用いて不活性溶媒中でブロック重合を行うことによって得ることができる。また、ブロック共重合体の水添は、例えば、特公昭４２−００８７０４号公報、特公昭４３−００６６３６号公報、特開昭５９−１３３２０３号公報及び特開昭６０−０７９００５号公報等に記載された方法により、不活性溶媒中で水添触媒の存在下で行うことができる。この水添処理では、共重合体ブロック中のオレフィン性二重結合の５０％以上が水添されていることが好ましく、８０％以上が水添されていることが更に好ましい。
【００６８】
このような水添されたブロック共重合体の市販品としては、クレイトンポリマー社製「クレイトン（登録商標）Ｇ」、クラレ社製「セプトン（登録商標）」、旭化成社製「タフテック（登録商標）」等が挙げられる。
【００６９】
成分（Ｃ）としてのスチレン系エラストマー及び／又はその水添物は、１種を単独で用いてもよく、２種以上を混合して用いてもよい。
【００７０】
尚、成分（Ｃ）中に含まれる前記式（２）及び／又は式（３）で表されるブロック共重合体及び／又はその水添ブロック共重合体の量は、２０質量％以上であることが好ましく、３０質量％以上であることが特に好ましく、その上限は通常１００質量％である。
【００７１】
＜成分（Ｄ）：不飽和シラン化合物＞
本発明で用いる成分（Ｄ）の不飽和シラン化合物は限定されないが、下記式（１）で表される不飽和シラン化合物が好適に用いられる。
ＲＳｉ（Ｒ’）３    ・・・（１）
【００７２】
上記式（１）において、Ｒはエチレン性不飽和炭化水素基であり、Ｒ’は互いに独立して炭素数１〜１０の炭化水素基又は炭素数１〜１０のアルコキシ基であり、Ｒ’のうちの少なくとも１つは炭素数１〜１０のアルコキシ基である。
【００７３】
式（１）において、Ｒは好ましくは炭素数２〜１０のエチレン性不飽和炭化水素基であり、より好ましくは炭素数２〜６のエチレン性不飽和炭化水素基である。具体的には、ビニル基、プロペニル基、ブテニル基、シクロヘキセニル基等のアルケニル基が挙げられる。
【００７４】
式（１）において、Ｒ’は好ましくは炭素数１〜６の炭化水素基又は炭素数１〜６のアルコキシ基であり、より好ましくは炭素数１〜４の炭化水素基又は炭素数１〜４のアルコキシ基である。また、Ｒ’のうちの少なくとも１つは、好ましくは炭素数１〜６のアルコキシ基であり、より好ましくは炭素数１〜４のアルコキシ基である。Ｒ’の炭素数１〜１０の炭化水素基は脂肪族基、脂環族基、芳香族基のいずれであってもよいが、脂肪族基であることが望ましい。また、Ｒ’の炭素数１〜１０のアルコキシ基は、直鎖状、分岐状、環状のいずれでもよいが、直鎖状又は分岐状であることが好ましい。Ｒ’が炭化水素基の場合、具体的には、メチル基、エチル基、イソプロピル基、ｔ−ブチル基、ｎ−ブチル基、ｉ−ブチル基、シクロヘキシル基等に代表されるアルキル基、又はフェニル基等に代表されるアリール基等が挙げられる。Ｒ’がアルコキシ基の場合、具体的には、メトキシ基、エトキシ基、イソプロポキシ基、β−メトキシエトキシ基が挙げられる。
【００７５】
不飽和シラン化合物が前記式（１）で表される場合、３つのＲ’のうち少なくとも１つはアルコキシ基であるが、２つのＲ’がアルコキシ基であることが好ましく、全てのＲ’がアルコキシ基であることがより好ましい。
【００７６】
不飽和シラン化合物としては、式（１）で表されるものの中でもビニルトリメトキシシラン、ビニルトリエトキシシラン、プロペニルトリメトキシシラン等に代表されるビニルトリアルコキシシランが望ましい。これはビニル基によって成分（Ａ）のエチレン・α−オレフィン共重合体への変性を可能とし、アルコキシ基によって後述の架橋反応が進行するからである。即ち、不飽和シラン化合物によりエチレン・α−オレフィン共重合体にグラフト変性されて導入されたアルコキシ基が、シラノール縮合触媒の存在下、水と反応して加水分解してシラノール基を生成させ、シラノール基同士が脱水縮合することにより、エチレン・α−オレフィン共重合体同士が結合して架橋反応が起こる。なお、これらの不飽和シラン化合物は、１種類を単独で用いてもよく、２種以上を併用してもよい。
【００７７】
＜成分（Ｅ）：水酸基末端を有するジエンポリマー及び／又はその水素添加物＞
本発明で使用する成分（Ｅ）は水酸基末端を有するジエンポリマー及び／又はその水素添加物である。成分（Ｅ）の水酸基末端を有するジエンポリマー及び／又はその水素添加物として好ましいものとしては、例えばポリヒドロキシジエン系重合体及び／又はその水素添加物が挙げられる。ポリヒドロキシジエン系重合体は共役ジエンまたは非共役ジエンとビニルモノマーとを原料として周知の方法、例えばラジカル重合法、アニオン重合法などによって製造される。
ラジカル重合の場合、過酸化水素を重合開始剤として重合すれば直接末端に水酸基を有する共役ジエン系ポリマーまたはコポリマーが得られる。アニオン重合による場合、まずアニオン重合触媒を用いて末端にアルカリ金属が結合した構造のリビングポリマーを製造し、次いでモノエポキシ化合物、ホルムアルデヒド等を反応させ水酸基を導入する。
【００７８】
上記の非共役ジエンとしては１，３−ブタジエン、イソプレン、クロロプレンが挙げられる。中でも１，３−ブタジエンが好ましい。即ち、成分（Ｅ）としては、ポリヒドロキシポリブタジエン及び／又はその水素添加物が好ましい。更に、共重合モノマーとしてはスチレン、アクリロニトリル、メチル（メタ）アクリレート、酢酸ビニル等のビニルモノマーが挙げられる。これら共重合モノマーの使用量は総モノマー量の３０質量％以下とすることが好ましい。
【００７９】
ポリヒドロキシジエン系重合体の水素添加物を製造する際の水素添加は、通常、ニッケル、コバルト、白金、パラジウム、ルテニウム、ロジウム等の触媒を単独あるいは担体に担持して用い、常法により水素加圧下において行われる。
【００８０】
水酸基末端を有するジエンポリマー及び／又はその水素添加物の中でも、数平均分子量８００〜１００００のものが好ましい。ポリオール成分の数平均分子量が８００未満である場合には、ポリオール成分とポリイソシアネート成分との反応が速過ぎてウレタン化反応が不均一となり、接着力が不均一となる可能性がある。ポリオール成分の数平均分子量が１００００を超える場合にも、ポリオール成分の粘度が高くなり過ぎて、ウレタン化反応が不均一となり、接着力が不均一となる可能性がある。水酸基末端を有するジエンポリマー及び／又はその水素添加物の更に好ましい平均分子量は１０００〜５０００である。
なお、ここで、水酸基末端を有するジエンポリマー及び／又はその水素添加物の数平均分子量はゲルパーミエーションクロマトグラフィー（ＧＰＣ）により測定されたポリスチレン換算の分子量である。
【００８１】
また、成分（Ｅ）が水酸基末端を有するジエンポリマーの水素添加物である場合、その水素添加率は５０％以上が好ましく、更には８０％以上の水素添加率のものが、耐熱性、耐湿熱性の点からより好ましい。
【００８２】
成分（Ｅ）の水酸基末端を有するジエンポリマー及び／又はその水素添加物は、１種のみを用いてもよく、２種以上を併用してもよい。
【００８３】
＜成分（Ｆ）：過酸化物＞
成分（Ｆ）の過酸化物としては、ハイドロパーオキサイド、ジアルキルパーオキサイド、ジアシルパーオキサイド、パーオキシエステル及びケトンパーオキサイド群に含まれる有機過酸化物が挙げられ、具体的には、以下のようなものが挙げられる。
【００８４】
ハイドロパーオキサイド群にはキュメンハイドロパーオキサイド、ターシャリーブチルハイドロパーオキサイド等が含まれ、ジアルキルパーオキサイド群にはジクミルパーオキサイド、ジターシャリーブチルパーオキサイド、２，５−ジメチル−２，５−ジターシャリーブチルパーオキシヘキサン、２，５−ジメチル−２，５−ジターシャリーブチルパーオキシヘキシン−３、ジ（２−ターシャリーブチルパーオキシイソプロピル）ベンゼン等が含まれ、ジアシルパーオキサイド群にはラウリルパーオキサイド、ベンゾイルパーオキサイド等が含まれる。パーオキシエステル群にはターシャリーパーオキシアセテート、ターシャリーブチルパーオキシベンゾエイト、ターシャリーブチルパーオキシイソプロピルカーボネート等が含まれ、ケトンパーオキサイド群にはシクロヘキサノンパーオキサイド等が含まれる
これらの有機過酸化物は１種類を単独で用いてもよく、２種以上を併用してもよい。
【００８５】
＜成分（Ｇ）：軟化剤＞
本発明の変性エラストマー組成物は、柔軟性を増加させるとともに、加工性や流動性、耐油性を向上させる観点から、成分（Ｇ）として軟化剤を含有することができる。
【００８６】
成分（Ｇ）としては、例えば鉱物油系ゴム用軟化剤、合成樹脂系ゴム用軟化剤等が挙げられ、これらの中でも、他の成分との親和性等の観点から、鉱物油系ゴム用軟化剤が好ましい。
【００８７】
鉱物油系ゴム用軟化剤は、一般的に、芳香族炭化水素、ナフテン系炭化水素及びパラフィン系炭化水素の混合物であり、全炭素原子に対し、パラフィン系炭化水素の炭素の割合が５０質量％以上のものはパラフィン系オイル、ナフテン系炭化水素の炭素の割合が３０〜４５質量％のものはナフテン系オイル、芳香族系炭化水素の炭素の割合が３５質量％以上のものは芳香族系オイルと呼ばれている。これらの中でも、軟化剤としては、常温（２３±２℃）で液体である液状炭化水素系ゴム用軟化剤が好ましく、常温で液体である液状パラフィン系オイルがより好ましい。
軟化剤として液状炭化水素系ゴム用軟化剤を用いることで、本発明の変性エラストマー組成物の柔軟性や弾性を増加させることができ、また加工性や流動性が飛躍的に向上する傾向にある。
【００８８】
パラフィン系オイルとしては、特に限定されないが、４０℃の動粘度が通常１０ｃｓｔ（センチストークス）以上、好ましくは２０ｃＳｔ以上であり、通常８００ｃＳｔ以下、好ましくは６００ｃＳｔ以下のものである。また、流動点は通常−４０℃以上、好ましくは−３０℃以上で、０℃以下のものが好適に用いられる。また、流動点は、通常−４０℃以上、好ましくは−３０℃以上で、０℃以下のものが好適に用いられる。さらに、引火点（ＣＯＣ）は、通常２００℃以上、好ましくは２５０℃以上であり、通常４００℃以下、好ましくは３５０℃以下のものが好適に用いられる。
【００８９】
成分（Ｇ）の軟化剤は、１種類のみを単独で、又は２種類以上を任意の組み合わせ及び比率で用いることができる。
【００９０】
なお、前述の成分（Ａ）のエチレン・α−オレフィン・非共役ジエン共重合体ゴムとして油展タイプのものを用いた場合、油展タイプのエチレン・α−オレフィン・非共役ジエン共重合体ゴムと炭化水素系ゴム用軟化剤の混合物としてエラストマー組成物に導入される炭化水素系ゴム用軟化剤も、成分（Ｇ）の軟化剤に該当する。この場合、成分（Ｇ）として別途軟化剤を添加してもよく、別添の軟化剤を用いてもよい。軟化剤を別添する場合、油展タイプのエチレン・α−オレフィン・非共役ジエン共重合体ゴムに含まれる炭化水素系ゴム用軟化剤と別添する軟化剤とは同一のものであってもよく、異なるものであってもよい。
【００９１】
＜成分（Ｈ）：シラノール縮合触媒＞
本発明の変性エラストマー組成物に成分（Ｈ）：シラノール縮合触媒を配合することにより、組成物を分子間で架橋反応させることができ、水と反応して加水分解することによりシラノール基が生成し、更にシラノール基同士が脱水縮合することにより、架橋反応が進行し、変性エラストマー同士が結合して耐熱性に優れた架橋エラストマー組成物を生成させることができる。また、シラノール縮合触媒はウレタン系接着剤の硬化触媒として働き、接着性向上が期待できる。
【００９２】
本発明に用いることのできる成分（Ｈ）のシラノール縮合触媒としては、金属有機酸塩、チタネート、ホウ酸塩、有機アミン、アンモニウム塩、ホスホニウム塩、無機酸及び有機酸、並びに無機酸エステルからなる群から選択される１種以上の化合物等が挙げられる。
【００９３】
金属有機酸塩としては例えば、ジブチル錫ジラウレート、ジオクチル錫ジラウレート、ジブチル錫ジアセテート、ジブチル錫ジオクトエート、酢酸第一錫、オクタン酸第一錫、ナフテン酸コバルト、オクチル酸鉛、ナフテン酸鉛、オクチル酸亜鉛、カプリル酸亜鉛、２−エチルヘキサン酸鉄、オクチル酸鉄、ステアリン酸鉄等が挙げられる。チタネートとしては例えば、チタン酸テトラブチルエステル、チタン酸テトラノニルエステル、ビス（アセチルアセトニトリル）ジ−イソプロピルチタネート等が挙げられる。有機アミンとしては例えば、エチルアミン、ジブチルアミン、ヘキシルアミン、トリエタノールアミン、ジメチルソーヤアミン、テトラメチルグアニジン、ピリジン等が挙げられる。アンモニウム塩としては例えば、炭酸アンモニウム、テトラメチルアンモニウムハイドロオキサイド等が挙げられる。ホスホニウム塩としては例えば、テトラメチルホスホニウムハイドロオキサイド等が挙げられる。無機酸及び有機酸としては例えば、硫酸、塩酸、酢酸、ステアリン酸、マレイン酸、トルエンスルホン酸、アルキルナフチルスルホン酸などのスルホン酸等が挙げられる。無機酸エステルとしては例えば、リン酸エステル等が挙げられる。
【００９４】
これらの中で、好ましくは金属有機酸塩、スルホン酸、リン酸エステルが挙げられ、更に好ましくは錫の金属カルボン酸塩、例えばジオクチル錫ジラウレート、アルキルナフチルスルホン酸、エチルヘキシルリン酸エステルが挙げられる。
【００９５】
以上に挙げたシラノール縮合触媒は１種のみを用いても２種以上を組み合わせて用いてもよい。
【００９６】
シラノール縮合触媒は、ポリオレフィンとシラノール縮合触媒とを配合したマスターバッチとして用いることが好ましい。このマスターバッチに用いることのできるポリオレフィンとしては、ポリエチレン、ポリプロピレン、及びエチレン・α−オレフィン共重合体等が挙げられる。
【００９７】
ポリエチレンとしては、例えば、低・中・高密度ポリエチレン等の（分岐状又は直鎖状）エチレン単独重合体；エチレン・プロピレン共重合体、エチレン・１−ブテン共重合体、エチレン・４−メチル−１−ペンテン共重合体、エチレン・１−ヘキセン共重合体、エチレン・１−オクテン共重合体等のエチレン・α−オレフィン共重合体；エチレン・酢酸ビニル共重合体、エチレン・（メタ）アクリル酸共重合体、エチレン・（メタ）アクリル酸エステル共重合体等のエチレン系共重合樹脂等が挙げられる。これらの中でもエチレン・プロピレン共重合体、エチレン・１−ブテン共重合体、エチレン・４−メチル−１−ペンテン共重合体、エチレン・１−ヘキセン共重合体、エチレン・１−オクテン共重合体等のエチレン・α−オレフィン共重合体が好ましい。
【００９８】
これらの中でも本発明においては、耐熱性と強度のバランスに優れた高圧法低密度ポリエチレン、高密度ポリエチレン、エチレン・α−オレフィン共重合体が好ましい。エチレン・α−オレフィン共重合体としては、より好ましくはエチレン・１−ブテン共重合体、エチレン・４−メチル−１−ペンテン共重合体、エチレン・１−ヘキセン共重合体、エチレン・１−オクテン共重合体等のエチレン・α−オレフィン共重合体であり、このエチレン・α−オレフィン共重合体は、１種又は２種以上のα−オレフィン２〜６０質量％と、エチレン４０〜９８質量％とを共重合させたものであることがより好ましい。シラノール縮合触媒のマスターバッチには、これらのポリオレフィンの１種のみを用いてもよく、２種以上をブレンドして用いてもよい。
【００９９】
シラノール縮合触媒を、ポリオレフィンとシラノール縮合触媒とを配合したマスターバッチとして用いる場合、マスターバッチ中のシラノール縮合触媒の含有量には特に制限は無いが、通常０．１〜５．０質量％程度とすることが好ましい。
【０１００】
シラノール縮合触媒含有マスターバッチとしては市販品をベース材料として用いることもでき、例えば、三菱ケミカル（株）製「ＬＺ０８２」「ＬＺ０３３」に成分（Ｈ）を配合することが望ましい。
【０１０１】
＜配合割合＞
本発明の変性エラストマー組成物は、成分（Ａ）を５０〜１００質量部、成分（Ｂ）を０〜５０質量部の割合でこれらを合計で１００質量部となるように含むことが好ましい。成分（Ａ）及び成分（Ｂ）の合計１００質量部中の成分（Ａ）の割合は好ましくは５０〜１００質量部、より好ましくは６０〜１００質量部であり、成分（Ｂ）の割合は好ましくは０〜５０質量部、より好ましくは０〜４０質量部である。成分（Ｂ）を含むことでべたつきを始めとする成形性を改善する効果が期待できるが、成分（Ｂ）の含有量が上記上限より多いと圧縮永久歪を低下させる懸念がある。
【０１０２】
成分（Ａ）の一部を前述のエチレン・α−オレフィン・非共役ジエン共重合体ゴムとする場合、エチレン・α−オレフィン・非共役ジエン共重合体ゴムは成分（Ａ）中に５０質量％以下、例えば０〜５０質量％となるように用いることが圧縮永久歪の観点から好ましい。なお、ここで、エチレン・α−オレフィン・非共役ジエン共重合体ゴムが油展タイプの場合、このエチレン・α−オレフィン・非共役ジエン共重合体ゴムの含有量に油展に用いた炭化水素系ゴム用軟化剤の量は含まれない。
成分（Ｂ）は、特に、べたつきを始めとする成形性を改善したい場合に、成分（Ａ）の一部にエチレン・α−オレフィン・非共役ジエン共重合体ゴムを用いることに加え、添加することもできる。
【０１０３】
また、本発明の変性エラストマー組成物は、前記（Ａ）、（Ｂ）、（Ｄ）及び（Ｅ）に加えて、更に成分（Ｃ）を含むことが好ましいが、その場合、成分（Ｃ）の含有量は、成分（Ａ）と成分（Ｂ）と成分（Ｃ）の合計１００質量部に対して０〜５０質量部であることが好ましい。成分（Ａ）と成分（Ｂ）と成分（Ｃ）の合計１００質量部に対する成分（Ｃ）の含有量はより好ましくは２〜４０質量部、更に好ましくは３〜４０質量部である。成分（Ｃ）を含むことでべたつきを始めとする成形性を改善する効果や、接着性を向上させる効果が期待できるが、成分（Ｃ）の含有量が上記上限より多いと圧縮永久歪を低下させる懸念がある。
【０１０４】
成分（Ａ）及び成分（Ｂ）の合計１００質量部に対する成分（Ｄ）の含有量、或いは成分（Ｃ）を含有する場合の成分（Ａ）、成分（Ｂ）及び成分（Ｃ）の合計１００質量部に対する成分（Ｄ）の含有量は、架橋反応を十分に進行させる観点から、０．０１〜５質量部であることが好ましく、より好ましくは０．０５〜５質量部、更に好ましくは０．１〜３質量部である。
【０１０５】
成分（Ａ）及び成分（Ｂ）の合計１００質量部に対する成分（Ｅ）の含有量、或いは成分（Ｃ）を含有する場合の成分（Ａ）、成分（Ｂ）及び成分（Ｃ）の合計１００質量部に対する成分（Ｅ）の含有量は、好ましくは０．０１〜１０量部であり、十分な接着性能を発現させる観点からより好ましくは０．１〜１０質量部、更に好ましくは１〜５質量部である。
【０１０６】
成分（Ｆ）の含有量は、成分（Ａ）及び成分（Ｂ）の合計１００質量部、或いは成分（Ｃ）を含有する場合の成分（Ａ）、成分（Ｂ）及び成分（Ｃ）の合計１００質量部に対し、好ましくは０．０１〜３質量部であり、十分な架橋反応を得ると共に平滑な成形外観を保つ観点からより好ましくは０．０５〜２質量部、更に好ましくは０．１〜１質量部である。
【０１０７】
また、本発明の変性エラストマー組成物が成分（Ｇ）を含む場合、成分（Ａ）及び成分（Ｂ）の合計１００質量部に対する成分（Ｇ）の含有量、或いは成分（Ｃ）を含む場合は、成分（Ａ）、成分（Ｂ）及び成分（Ｃ）の合計１００質量部に対する成分（Ｇ）の含有量（成分（Ａ）の一部として油展タイプのエチレン・α−オレフィン・非共役ジエン共重合体ゴムを用いた場合は、エチレン・α−オレフィン・非共役ジエン共重合体ゴム中の炭化水素系ゴム用軟化剤を含む。）は、０．５〜２００質量部であることが好ましい。成分（Ｇ）の含有量が上記下限未満では、成分（Ｇ）による柔軟性や流動性、耐油性の向上効果を十分に得ることができず、上記上限を超えると表面からブリードアウトする恐れがある。この観点から、成分（Ａ）及び成分（Ｂ）の合計１００質量部、或いは成分（Ａ）、成分（Ｂ）及び成分（Ｃ）の合計１００質量部に対する成分（Ｇ）の含有量は、１〜１００質量部であることがより好ましく、５〜８０質量部であることが更に好ましい。
成分（Ｇ）は、特に、硬度調整のために適宜含むことが好ましい。
【０１０８】
本発明の変性エラストマー組成物に成分（Ｈ）のシラノール縮合触媒を添加して架橋反応させる場合、その添加量としては特に限定されるものではないが、本発明の変性エラストマー組成物１００質量部に対し、好ましくは０．０００５〜０．５質量部であり、更に好ましくは０．００１〜０．１質量部である。シラノール縮合触媒の添加量が上記下限値以上であると架橋反応が十分に進行し、耐熱性が良好となる傾向にあるために好ましく、上記上限値以下であると押出機内で早期架橋が起こりにくく、ストランド表面や製品外観の荒れが発生しにくくなる傾向がある。
【０１０９】
＜その他の成分＞
本発明の変性エラストマー組成物には、上記成分の他に、その他の成分として各種の添加剤や充填剤、成分（Ａ）、（Ｂ）、（Ｃ）、（Ｅ）以外の樹脂やエラストマー等を本発明の効果を損なわない範囲で含有させることができる。
【０１１０】
添加剤としては、例えば、熱安定剤、紫外線吸収剤、光安定剤、酸化防止剤、帯電防止剤、結晶核剤、防錆剤、粘度調整剤、発泡剤、滑剤及び顔料等を挙げることができる。これらのうち、酸化防止剤、特にフェノール系酸化防止剤、硫黄系酸化防止剤又はリン系の酸化防止剤を含有させるのが好ましい。酸化防止剤は、本発明の変性エラストマー組成物１００質量％中に０．１〜１質量％含有させるのが好ましい。
【０１１１】
また、その他の樹脂としては、例えば、成分（Ｂ）以外のポリオレフィン樹脂、ポリエステル樹脂、ポリカーボネート樹脂、ポリメチルメタクリレート樹脂、ロジンとその誘導体、テルペン樹脂や石油樹脂とその誘導体、アルキッド樹脂、アルキルフェノール樹脂、テルペンフェノール樹脂、クマロンインデン樹脂、合成テルペン樹脂、アルキレン樹脂、成分（Ａ）以外のオレフィン系エラストマー、ポリアミド・ポリオール共重合体等のポリアミド系エラストマー；ポリ塩化ビニル系エラストマー及び成分（Ｅ）以外のポリブタジエン系エラストマー、これらの水添物や、酸無水物等により変性して極性官能基を導入させたもの、更に他の単量体をグラフト、ランダム及び／又はブロック共重合させたもの等が挙げられる。
【０１１２】
＜変性エラストマー組成物の製造・成形＞
本発明の変性エラストマー組成物は、成分（Ａ）、（Ｄ）、（Ｅ）及び（Ｆ）、或いは成分（Ａ）、（Ｂ）、（Ｄ）、（Ｅ）、及び（Ｆ）、或いは成分（Ａ）〜（Ｆ）と、必要に応じて成分（Ｇ）の軟化剤、その他の成分等を、公知の方法、例えば、ヘンシェルミキサー、Ｖブレンダー、タンブラーブレンダー等で機械的に混合した後、公知の方法で機械的に溶融混練することにより製造することができる。この溶融混練には、バンバリーミキサー、各種ニーダー、単軸又は二軸押出機等の一般的な溶融混練機を用いることができる。また、後掲の実施例に示すように、本発明の組成物を単軸又は二軸押出機等で混練して製造する場合、通常１２０〜２４０℃、好ましくは１２０〜２２０℃に加熱した状態で溶融混練を行うことができる。
【０１１３】
本発明の変性エラストマー組成物において、前述のシラノール縮合触媒を配合し、押出成形、射出成形、プレス成形等の各種成形方法により成形した後、水雰囲気中に曝すことにより、シラノール基間の架橋反応を進行させ、架橋されたエラストマー組成物とすることができる。水雰囲気中に曝す方法は、各種の条件を採用することができ、水分を含む空気中に放置する方法、水蒸気を含む空気を送風する方法、水浴中に浸漬する方法、温水を霧状に散水する方法等が挙げられる。
【０１１４】
この場合、成分（Ａ）のグラフト変性に用いた不飽和シラン化合物由来の加水分解可能なアルコキシ基がシラノール縮合触媒の存在下、水と反応して加水分解することによりシラノール基が生成し、更にシラノール基同士が脱水縮合することにより、架橋反応が進行し、変性エラストマー同士が結合して架橋したエラストマー組成物を生成する。
【０１１５】
架橋反応の進行速度は水雰囲気中に曝す条件によって決まるが、通常０〜１３０℃の温度範囲、かつ５分〜１週間の範囲で曝せばよい。特に好ましい条件は、４０〜９０℃の温度範囲、３０分〜２４時間の範囲である。水分を含む空気を使用する場合、相対湿度は１〜１００％の範囲から選択される。
【０１１６】
このようにして得られる架橋エラストマー組成物の架橋度はシラノール縮合触媒の種類と配合量、架橋させる際の条件（温度、時間）等を変えることにより、調整することができる。
【０１１７】
＜用途＞
本発明の変性エラストマー組成物及び架橋エラストマー組成物の用途は特に限定されないが、グラスランチャンネルのようなウェザーストリップ、ホース、ワイパーブレード、グロメット等の自動車部品やパッキン、ガスケット、クッション、防振ゴム、チューブ等の建築、工業部品、その他スポーツ、雑貨用品、医療用部品、食品用部品、家電用部品、電線被覆材として好適に用いることができる。
【０１１８】
特に、本発明の変性エラストマー組成物及び架橋エラストマー組成物の成形体は、その優れた接着性から、自動車用ウィンドウモールなどに代表される自動車用ウェザーストリップのように表面に接着剤を塗布して他の素材と接合して使用する用途に好適であり、その接着剤としては、ウレタン系接着剤等が挙げられる。
【実施例】
【０１１９】
以下、実施例を用いて本発明の具体的態様を更に詳細に説明するが、本発明はその要旨を超えない限り、以下の実施例によって限定されるものではない。尚、以下の実施例における各種の製造条件や評価結果の値は、本発明の実施態様における上限又は下限の好ましい値としての意味をもつものであり、好ましい範囲は前記した上限又は下限の値と、下記実施例の値又は実施例同士の値との組み合わせで規定される範囲であってもよい。
【０１２０】
以下の実施例及び比較例において、エラストマー組成物の調製に用いた原料及び得られたエラストマー組成物の評価方法は次の通りである。
【０１２１】
［原材料］
以下の実施例・比較例で使用した原材料は以下の通りである。
【０１２２】
＜成分（Ａ）＞
（Ａ−１）：ＪＳＲ  ＥＰ（登録商標）ＥＰ５０５ＥＣ（ＪＳＲ社製）
Ｖ触媒系油展ＥＰＤＭ
非共役ジエン：５−エチリデン−２−ノルボルネン
エチレン単位含有量：６７質量％
ジエン単位含有量：４．５質量％
ムーニー粘度：６４ＭＬ（予備加熱１分、及び回転後４分後の値）１２５℃
油展量：１００質量部
（Ａ−２）：エンゲージ（登録商標）  ＸＬＴ８６７７（ダウ・ケミカル社製）
エチレン・α−オレフィン共重合体ゴム
α−オレフィン：１−オクテン
ＭＦＲ：０．５ｇ／１０分（１９０℃、２１．２Ｎ荷重）
密度：０．８７ｇ／ｃｍ３
融解終了点：１２３℃
【０１２３】
＜成分（Ｂ）＞
（Ｂ−１）：Ａｄｆｌｅｘ  Ｑ３００Ｆ（ＬｙｏｎｄｅｌｌＢａｓｅｌｌ社製）
プロピレン・α−オレフィン共重合体
ＭＦＲ（２３０℃、２１．２Ｎ）：０．８ｇ／１０分
プロピレン単位含有量：６５質量％
密度（ＪＩＳ  Ｋ７１１２：１９９９）：０．８８ｇ／ｃｍ３
融点：１６３℃
（Ｂ−２）：ノバテック  ＦＹ６（日本ポリプロ株式会社製）
プロピレン単独重合体
ＭＦＲ（２３０℃、２１．２Ｎ）：２．５ｇ／１０分
プロピレン単位含有量：１００質量％
密度（ＪＩＳ  Ｋ７１１２：１９９９）：０．９０ｇ／ｃｍ３
融点：１６０℃
【０１２４】
＜成分（Ｃ）＞
（Ｃ−１）：タフテック（登録商標）Ｎ５０４（旭化成社製）
スチレン系熱可塑性エラストマー（水添スチレン／ブタジエン／スチレンブロックポリマー）
重量平均分子量：２３万
スチレン含有量（前記式（２）における「Ｓの重合体ブロック」の含有量）：３０質量％
【０１２５】
＜成分（Ｄ）＞
（Ｄ−１）：ＫＢＭ−１００３（信越化学社製）
ビニルトリメトキシシラン
【０１２６】
＜成分（Ｅ）＞
（Ｅ−１）：ポリテールＨ（三菱ケミカル株式会社製）
水酸基末端を有するジエンポリマー（ポリヒドロキシポリブタジエン）
数平均分子量：２８００
【０１２７】
＜成分（Ｆ）＞
（Ｆ−１）：カヤヘキサＡＤ４０Ｃ（化薬アクゾ株式会社製）
２，５−ジメチル−２，５−ジ（ｔ−ブチルパーオキシ）ヘキサン４０質量％と有機フィラー６０質量％との混合物
【０１２８】
＜成分（Ｇ）＞
（Ｇ−１）：ダイアナ（登録商標）  プロセスオイルＰＷ９０（出光興産株式会社製）
パラフィン系ゴム用軟化剤
４０℃の動粘度：９５．５４ｃＳｔ（センチストークス）
流動点：−１５℃
引火点：２７２℃
【０１２９】
＜成分（Ｈ）＞
（Ｈ−１）：ＴＶＳ＃８５０１（日東化成工業社製）
ジラウリン酸ジオクチルスズ（ＤＯＴＤＬ）
【０１３０】
なお、成分（Ｈ）は、下記配合の触媒マスターバッチとして用いた。
＜触媒マスターバッチ配合（質量部）＞
低密度ポリエチレン（日本ポリエチレン社製  ＬＤ４００）：８０
低密度ポリエチレン（日本ポリエチレン社製  ＬＤ４００Ｐ）：２０
（Ｈ−１）（日東化成工業社製  ＴＶＳ＃８５０１）：１２．５
酸化防止剤（ＢＡＳＦジャパン社製  ＩＲＧＡＮＯＸ１０２４ＰＷ）：１
酸化防止剤（ＢＡＳＦジャパン社製  ＩＲＧＡＮＯＸ１０１０）：２
酸化防止剤（住友化学社製  ＳＵＭＩＬＩＺＥＲ  ＷＸＲＣ）：１
滑剤（ケマーズ社製  Ｖｉｔｏｎ  ＦｒｅｅＦｌｏｗ・  ＳＣ）：０．８
【０１３１】
＜その他の成分＞
（Ｋ−１）：ＱＴ７０ＳＡ３（三菱ケミカル株式会社製）
部分架橋オレフィン系熱可塑性エラストマー（水酸基末端を有するジエンポリマー及び／又はその水素添加物を含有する部分架橋品（パーオキサイド架橋品））
【０１３２】
［成分（Ａ）：エチレン・α−オレフィン共重合体ゴムの融解終了点の測定］
（株）日立ハイテクサイエンス社製の示差走査熱量計、商品名「ＤＳＣ６２２０」を用いて、ＪＩＳ  Ｋ７１２１に準じて、試料約５ｍｇを加熱速度１００℃／分で２０℃から２００℃まで昇温し、２００℃で３分間保持した後、冷却速度１０℃／分で−１０℃まで降温し、その後、加熱速度１０℃／分で２００℃まで昇温した時に測定されたサーモグラムから補外ピーク終了点（℃）を算出し、融解終了点とした。
【０１３３】
［評価方法］
実施例及び比較例におけるエラストマー組成物の各種評価方法を以下に示す。
【０１３４】
（１）表面硬度
得られた射出成形シートについて、ＪＩＳ  Ｋ６２５３（Ｄｕｒｏ−Ａ）に準拠し、デュロＡ硬度（１５秒後）を測定した。
【０１３５】
（２）圧縮永久歪
得られた射出成形シートについて、ＪＩＳ  Ｋ６２６２の規格に準拠して、試験片を８５℃×８５％ＲＨ、２４時間の（架橋）処理をした後に、７０℃、２２時間、２５％圧縮条件で圧縮永久歪を測定した。
【０１３６】
（３）押出成形性
得られた架橋エラストマー組成物を口径２０ｍｍの単軸押出機、フルフライトスクリューを用い、シリンダー設定温度１６０℃〜２００℃、回転数２０ｒｐｍにて、厚さ０．５ｍｍ×幅３５ｍｍのシートを成形し、目視にて得られたシートの耳切れの有無を観察し、以下の基準にて判断した。
＜耐耳ぎれ＞
◎：非常に良い（押出成形シートの両端に切り込みがない）
〇：良い（押出成形シートの両端に１ｍｍ以下の切り込みがわずかに存在）
×：悪い（押出成形シートの両端に２ｍｍ以上の切り込みが存在）
【０１３７】
（４）接着試験
得られた射出成形シートをウレタン系接着剤が入った容器に浸漬した後垂直に引き上げ、２３℃×５０％ＲＨの恒温室で２４時間乾燥後、ＪＩＳ  Ｋ５４００による碁盤目剥離試験を実施した。テープにくっつかずに残ったマスの数を計数して１００個中の残存量を記載した。
【０１３８】
［実施例１］
表−１の通りに示す原料比率で、成分（Ｇ−１）以外の各原料を配合し、ヘンシェルミキサーにて１分間混合した。次いで、同方向二軸押出機（日本製鋼所社製、商品番号：ＴＥＸ３０、Ｌ／Ｄ＝４６、シリンダーブロック数：１２）の上流の供給口に、得られた混合物を質量式フィーダーにて投入した。そして、液添ポンプにて成分（Ｇ−１）を押出機の途中の供給口から供給し、合計２５ｋｇ／ｈの吐出量にて、上流部から下流部を１２０〜２００℃の範囲で昇温させて溶融混練を行い、ペレット化して変性エラストマー組成物を製造した。得られた変性エラストマー組成物１００質量部に対して、触媒マスターバッチを４質量部（（Ｈ−１）純分として０．２質量部）加えて触媒を含有する変性エラストマー組成物を得た。これをインラインスクリュータイプの射出成形機（東芝機械社製、商品番号：ＩＳ１３０）を用い、射出圧力５０ＭＰａ、シリンダー温度２２０℃、金型温度４０℃の条件下にて、組成物を射出成形して厚さ２ｍｍ×幅１２０ｍｍ×長さ８０ｍｍのシートを成形した。さらに８５℃、８５％ＲＨの条件で恒温恒湿機に２４時間曝して、表面硬度、圧縮永久歪及び接着性評価用のシートとした。
【０１３９】
［実施例２〜４］
表−１に示す原料配合に変更する以外は、実施例１と同様に処理して、それぞれ実施例２〜４の変性エラストマー組成物のペレットを得、同様に各評価用シートを成形し、同様に評価を行った。結果を表−１に示す。
【０１４０】
［比較例１］
（Ｋ−１）部分架橋オレフィン系熱可塑性エラストマー（三菱ケミカル社製  ＱＴ７０ＳＡ３）のみを用い、実施例１と同様に処理して、比較例１の変性エラストマー組成物のペレットを得、同様に評価用シートの成形及び評価を行った。評価結果を表−１に示す。
【０１４１】
なお、表−１中、成分（Ａ−１）は、実際の配合量ではなく、油展オイルを除いた成分のＥＰＤＭのみの配合量で示す。
同様に、成分（Ｆ−１）についても、実際の配合量ではなく、成分（Ｆ−１）のうちの２，５−ジメチル−２，５−ジ（ｔ−ブチルパーオキシ）ヘキサンのみの配合量（実配合量の４０％）で示す。成分（Ｈ−１）についても、触媒マスターバッチとしての配合量ではなく、成分（Ｈ−１）の純分の配合量として示す。
【０１４２】
【表１】
2020164779.tif 000002
【０１４３】
［評価結果］
表−１に示すとおり、本発明のエラストマー組成物に該当する実施例１〜４は、いずれも成形外観や接着性に優れ、良好な圧縮永久歪を有していることがわかる。
一方、比較例１のエラストマー組成物は、圧縮永久歪が不十分であった。
なお、実施例３は、成分（Ｃ−１）を含むため、接着性は良好であるが、成分（Ｃ−１）と成分（Ｅ−１）の総量が多いため、相溶性に影響を与え、外観が若干悪くなったと考えられる。
実施例４は、実施例３に対して成分（Ｃ−１）を含まないため、接着性が若干劣る結果となったが、外観は良好である。
これらの結果から、本発明のエラストマー組成物は成形外観に優れ、良好な接着性とシール特性を有することが判明した。
【産業上の利用可能性】
【０１４４】
本発明のエラストマー組成物は、圧縮永久歪に優れ、また成形外観、接着性にも優れるため、これらが要求される各種用途、例えばグラスランチャンネル、ベルトラインモール、ルーフモール、サッシュモールのようなウェザーストリップなどの自動車用シール部材といった自動車部品、建築ガスケットなどの土木・建材部品、スポーツ用品、工業用部品、家電部品、医療用部品、食品用部品、医療用機器部品、電線、雑貨等において、広く且つ有効に利用可能である。